КАУЧУКОВАЯ КОМПОЗИЦИЯ, ШИНА, ПОЛУЧЕННАЯ С ИСПОЛЬЗОВАНИЕМ ТАКОЙ КОМПОЗИЦИИ, И СПОСОБ ПОЛУЧЕНИЯ КАУЧУКОВОЙ КОМПОЗИЦИИ

1. Каучуковая композиция, содержащая в 100 массовых частях каучукового компонента по меньшей мере 10 массовых частей полимерного компонента (В), содержащего остаточную органическую кислоту (А), добавленную в процессе получения этого полимера, и содержащая, кроме того, от 10 до 150 массовых частей армирующего наполнителя (С) и 6 массовых частей или меньше совокупного количества остаточной органической кислоты (А) и органической кислоты (D), используемой при смешивании, на 100 массовых частей каучукового компонента.
2. Каучуковая композиция по п.1, содержащая 3,5 массовой части или меньше компонента (А) на 100 массовых частей полимерного компонента (В).
3. Каучуковая композиция по п.2, содержащая 1,0 массовую часть или меньше компонента (А) на 100 массовых частей полимерного компонента (В).
4. Каучуковая композиция по любому из пп.1-3, в которой компонент (В) содержит природный каучук и/или синтетический полимер на основе диена.
5. Каучуковая композиция по п.4, в которой компонент (В) содержит синтетический полимер на основе диена, полученный методом эмульсионной полимеризации.
6. Каучуковая композиция по п.5, в которой компонент (В) содержит стирол-бутадиеновый сополимер, полученный путем эмульсионной полимеризации (E-SBR).
7. Каучуковая композиция по п.1, содержащая в 100 массовых частях каучукового компонента от 5 до 90 массовых частей модифицированного полимера (F), содержащего в молекулярной структуре модифицированную часть (Е), способную на стадии смешивания взаимодействовать с поверхностью наполнителя.
8. Каучуковая композиция по п.7, в которой модифицированная часть (Е) содержит функциональную группу, которая может вступать в кислотно-основные реакции на стадии смешивания с армирующим наполнителем (С).
9. Каучуковая композиция по п.7, в которой модифицированная часть (Е) содержит функциональную группу, которая на стадии смешивания может вступать в кислотно-основные реакции с остаточной органической кислотой (А) и/или органической кислотой (D), добавленной при смешивании.
10. Каучуковая композиция по п.7, в которой модифицированная часть (Е) на стадии смешивания может вступать в кислотно-основные реакции с остаточной органической кислотой (А) и/или органической кислотой (D), добавленной при смешивании, с образованием ониевого катиона.
11. Каучуковая композиция по п.7, в которой модифицированная часть (Е) содержит азотсодержащую функциональную группу.
12. Каучуковая композиция по п.11, в которой азотсодержащая функциональная группа содержит по меньшей мере одну группу, выбранную из амино группы, имино группы, пиридильной группы, нитрильной группы, гидразиновой группы, амидиновой группы, амидразоновой группы, группы мочевины и группы тиомочевины.
13. Каучуковая композиция по п.1, в которой компонент (С) содержит углеродную сажу и/или диоксид кремния.
14. Каучуковая композиция по п.1, в которой компонент (D) содержит соединение жирной кислоты.
15. Каучуковая композиция по п.14, в которой компонент (D) содержит стеариновую кислоту.
16. Каучуковая композиция по п.1, в которой остаток органической кислоты (А), добавленной в процессе получения полимера, выступающего в качестве компонента (В), включает по меньшей мере одно из соединений жирной кислоты, соединений смоляной кислоты, соединений карболовой кислоты и соединений канифольной кислоты.
17. Каучуковая композиция по п.1, в которой остаток органической кислоты (А), добавленной в процессе получения полимера, выступающего в качестве компонента (В), содержит соль металла и соединения жирной кислоты, соль металла и соединения смоляной кислоты, соль металла и соединения карболовой кислоты или соль металла и соединения канифольной кислоты.
18. Каучуковая композиция по п.17, в которой металл, образующий соль металла, представляет собой щелочной металл или щелочноземельный металл.
19. Каучуковая композиция по п.1, которая может быть сшита с использованием серы.
20. Каучуковая композиция по п.1, полученная путем смешивания добавок, выбранных из серы, ускорителя вулканизации, смягчающего агента, замедлителя подвулканизации, противостарителя, агента, препятствующего слипанию, вспенивающего агента, вспенивающей добавки и смолы.
21. Шина, содержащая каучуковую композицию по любому из пп.1-20 в качестве элемента протектора или элемента боковина.
22. Способ получения каучуковой композиции, содержащей каучуковый компонент (R), содержащий полученный методом эмульсионной полимеризации стирол-бутадиеновый сополимерный каучук, содержащий от 0 до 3,5 массовых частей органической кислоты на 100 массовых частей полученного методом эмульсионной полимеризации стирол-бутадиенового сополимерного каучука, наполнитель, содержащий неорганический наполнитель (Т), силановый связующий агент (U) и по меньшей мере один ускоритель вулканизации (V), выбранный из гуанидинового соединения, сульфенамидного соединения и триазолового соединения, причем указанный способ включает несколько стадий замешивания каучуковой композиции, и каучуковый компонент (R), весь неорганический наполнитель (Т) или его часть, весь силановый связующий агент (U) или его часть и ускоритель вулканизации (V) добавляют и замешивают на первой стадии (X) замешивания.
23. Способ получения каучуковой композиции по п.22, в котором органическая кислота, которая берет начало не из полученного методом эмульсионной полимеризации стирол-бутадиенового сополимерного каучука из каучуковой композиции, добавляется на второй или более поздней стадии замешивания.
24. Способ получения каучуковой композиции по п.22 или 23, в котором молярное количество Х органической кислоты в каучуковой композиции на первой стадии замешивания относится к молярному количеству Y ускорителя вулканизации (V) так, как показано следующим выражением (G):
25. Способ получения каучуковой композиции по п.22 или 23, в котором стадии замешивания включают две стадии, включающие первую стадию (X) и конечную стадию (Z), причем вулканизирующий агент добавляют и замешивают на конечной стадии (Z).
26. Способ получения каучуковой композиции по п.22 или 23, в котором на первой стадии замешивания замешивают каучуковый компонент (R), весь неорганический наполнитель (Т) или его часть и весь силановый связующий агент (U) или его часть, а затем к ним добавляют ускоритель вулканизации (V) и его замешивают дополнительно.
27. Способ получения каучуковой композиции, содержащей каучуковый компонент (R), содержащий полученный методом эмульсионной полимеризации стирол-бутадиеновый сополимерный каучук, содержащий от 0 до 3,5 массовых частей органической кислоты на 100 массовых частей полученного методом эмульсионной полимеризации стирол-бутадиенового сополимерного каучука, наполнитель, содержащий неорганический наполнитель (Т), силановый связующий агент (U) и по меньшей мере один ускоритель вулканизации (V), выбранный из гуанидинового соединения, сульфенамидного соединения и триазолового соединения, где указанный способ включает три или более стадий замешивания каучуковой композиции, причем каучуковый компонент (R), весь неорганический наполнитель (Т) или его часть и весь силановый связующий агент (U) или его часть добавляют и замешивают на первой стадии (X) замешивания, ускоритель вулканизации (V) добавляют и замешивают на стадии (Y), то есть на второй или более поздней стадии, но перед конечной стадий, а вулканизирующий агент добавляют и замешивают на конечной стадии (Z).
28. Способ получения каучуковой композиции по любому из пп.22-23 и 27, в котором максимальная температура каучуковой композиции на первой стадии замешивания составляет от 120 до 190°С.
29. Способ получения каучуковой композиции по любому из пп.22-23 и 27, в котором силановый связующий агент (U) представляет собой по меньшей мере одно соединение, выбранное из соединений, представленных следующими общими формулами (I) и (II):
1
2
3
где R могут быть одинаковыми или различными и каждый из них представляет собой линейную, циклическую или разветвленную алкильную группу, имеющую от 1 до 8 атомов углерода, или линейную или разветвленную алкоксиалкильную группу, имеющую от 2 до 8 атомов углерода; R могут быть одинаковыми или различными и каждый из них представляет собой линейную, циклическую или разветвленную алкильную группу, имеющую от 1 до 8 атомов углерода; R могут быть одинаковыми или различными и каждый из них представляет собой линейную или разветвленную алкиленовую группу, имеющую от 1 до 8 атомов углерода; а представляет собой число от 2 до 6 в терминах среднего значения; и р и r могут быть одинаковыми или различными и каждый из них представляет собой число от 0 до 3 в терминах среднего значения, при условии, что р и r не равны 3 одновременно,
4
5
6
7
8
9
10
11
12
13
8
13
m1
m2
m3
где R могут быть одинаковыми или различными и каждый из них представляет собой линейную, циклическую или разветвленную алкильную группу, имеющую от 1 до 8 атомов углерода, или линейную или разветвленную алкоксиалкильную группу, имеющую от 2 до 8 атомов углерода; R могут быть одинаковыми или различными и каждый из них представляет собой линейную, циклическую или разветвленную алкильную группу, имеющую от 1 до 8 атомов углерода; R могут быть одинаковыми или различными и каждый из них представляет собой линейную или разветвленную алкиленовую группу, имеющую от 1 до 8 атомов углерода; R представляет собой двухвалентную группу, выбранную из (-S-R-S-), (-R-S-R-) и (-R-S-R-S-R-) (где R-R могут быть одинаковыми или различными и каждый из них представляет собой двухвалентную углеводородную группу, имеющую от 1 до 20 атомов углерода, двухвалентную ароматическую группу или двухвалентную органическую группу, содержащую гетероатом, отличный от серы и кислорода; и m1, m2 и m3 могут быть одинаковыми или различными и каждый из них представляет собой число от 1 или больше и до 4 или меньше в терминах среднего значения); k могут быть одинаковыми или различными и каждый из них представляет собой число от 1 до 6 в терминах среднего значения; и s и t могут быть одинаковыми или различными и каждый из них представляет собой число от О до 3 в терминах среднего значения, при условии, что s и t не равны 3 одновременно.
30. Способ получения каучуковой композиции по п.29, в котором силановый связующий агент (U) представляет собой соединение, представленное общей формулой (I).
31. Способ получения каучуковой композиции по любому из пп.22-23 и 27, в котором неорганический наполнитель (Т) представляет собой диоксид кремния.
32. Способ получения каучуковой композиции по любому из пп.22-23 и 27, в котором наполнитель содержит углеродную сажу.
33. Способ получения каучуковой композиции по любому из пп.22-23 и 27, в котором количество неорганического наполнителя (Т) в наполнителе составляет 40% масс или больше.
34. Способ получения каучуковой композиции по любому из пп.22-23 и 27, в котором гуанидиновое соединение представляет собой по меньшей мере одно соединение, выбранное из 1,3-дифенилгуанидина, 1,3-ди-о-толилгуанидинаи 1-о-толилбигуанида.
35. Способ получения каучуковой композиции по любому из пп.22-23 и 27, в котором сульфенамидное соединение представляет собой N-циклогексил-2-бензотиазолил сульфенамид и/или N-трет-бутил-2-бензотиазолил сульфенамид.
36. Способ получения каучуковой композиции по любому из пп.22-23 и 27, в котором триазоловое соединение представляет собой 2-меркаптобензотиазол и/или ди-2-бензотиазолил дисульфид.
37. Способ получения каучуковой композиции по любому из пп.22-23 и 27, в котором полученный методом эмульсионной полимеризации стирол-бутадиеновый сополимерный каучук содержит от 1 до 3 массовых частей органической кислоты на 100 массовых частей полученного методом эмульсионной полимеризации стирол-бутадиенового сополимерного каучука.
38. Способ получения каучуковой композиции по любому из пп.22-23 и 27, в котором 50% моль или больше органической кислоты представляет собой стеариновую кислоту.
39. Способ получения каучуковой композиции по любому из пп.22-23 и 27, в котором 50% моль или больше органической кислоты представляет собой канифольную кислоту и/или жирную кислоту, содержащуюся в полученном методом эмульсионной полимеризации стирол-бутадиеновом сополимере.